Brevet FR2776656A1 — publié le 19991001

l Le domaine technique de l'invention est celui des procédés de fabrication d'objets à partir d'un matériau granulaire et notamment des procédés de fabrication d'objets en matériaux énergétiques.5 Il est connu par le brevet EP754927 de réaliser un tube allumeur pour une charge propulsive d'artillerie qui comporte plusieurs couches de grains de poudre noire agglomérés avec un liant. Ce document décrit également un procédé de réalisation d'un tel tube allumeur, procédé dans lequel on dépose une couche de liant tel que le collodion sur une paroi intérieure d'un support tubulaire, puis on distribue sur ce liant des grains de poudre noire de façon à réaliser une première couche. On réitère les opérations de dépose de liant et de15 poudre noire pour obtenir le tube souhaité. Ce procédé présente l'inconvénient d'être trop lent pour autoriser une fabrication à l'échelle industrielle. De plus il ne permet pas de maîtriser suffisamment l'épaisseur du dépôt de poudre noire, donc les propriétés d'allumage du tube20 allumeur. Enfin les caractéristiques mécaniques de ce tube allumeur sont insuffisantes et l'emploi d'un support tubulaire est indispensable alors qu'il risque de perturber la combustion de l'allumeur. C'est le but de l'invention que de proposer un procédé de fabrication d'un tube allumeur ne présentant pas de tels inconvénients. Le procédé selon l'invention permet également de réaliser facilement et rapidement tous types d'objets en matériaux granulaires, que ces matériaux soient énergétiques ou30 inertes. Le procédé selon l'invention est particulièrement économique puisqu'il ne met en oeuvre ni cuisson ni compression. Il permet d'obtenir des objets de formes complexes, même dépourvus de symétrie de rotation, objets35 pouvant également comporter des inserts et/ou associer plusieurs couches de matériaux de natures différentes. C'est également le but de l'invention que de proposer un tube allumeur et une charge propulsive réalisés grâce au procédé selon l'invention, tube et charge faciles à réaliser industriellement tout en ayant des propriétés d'allumage améliorées par rapport aux tubes connus. Ainsi l'invention a pour objet un procédé de fabrication d'un objet à partir d'au moins un matériau granulaire à granulométrie forte, par exemple supérieure ou égale à 0,5 mm, procédé caractérisé par les étapes suivantes: -on met en place le matériau granulaire dans un moule aux dimensions de l'objet à réaliser et comportant au moins une ouverture d'évacuation, ouverture de dimensions inférieures à la granulométrie du matériau, -on verse dans le moule un liant en phase liquide, -on fait diffuser le liant entre les grains de matériau et on évacue le trop plein de liant au travers de l'ouverture d'évacuation à l'aide de moyens d'aspiration. Selon une caractéristique essentielle de l'invention, le matériau granulaire comprend au moins un matériau énergétique tel qu'une poudre propulsive, un explosif, de la poudre noire ou une composition pyrotechnique.20 Le liant pourra être un liant solide dissous dans un solvant. Le liant solide pourra notamment être choisi parmi les composés suivants: nitrate de polyvinyle, nitrocellulose, caoutchouc, chlorure de polyvinyle ou son copolymère, acétate25 de polyvinyle ou son copolymère, copolymère de chlorofluoroéthylène. Le liant pourra être un liant liquide polymérisable et en on procédera alors, après diffusion du solvant à une étape de polymérisation du liant. 30 Le liant polymérisable pourra ainsi être choisi parmi les composés suivants: polybutadiène, polyuréthanne, résine acrylique, résine polyester, résine epoxy. Selon un mode particulier de réalisation de l'invention, on pourra disposer dans le moule au moins un insert destiné à être inclus ou solidaire de l'objet réalisé. L'insert pourra être constitué par un film protecteur destiné à enrober l'objet. Lorsque le procédé est mis en oeuvre avec au moins un matériau énergétique, au moins un insert pourra être constitué par un cordeau d'allumage du matériau énergétique. Selon un autre mode particulier de réalisation, au moins un insert pourra être constitué par un autre objet obtenu par le procédé selon l'invention. Selon un autre mode de réalisation, au moins un insert pourra être constitué par un fil traversant l'objet. Selon une variante du procédé selon l'invention, on mettra en place dans le moule au moins deux matériaux granulaires différents avant de verser le liant. Les différents matériaux granulaires pourront être disposés sous forme de couches horizontales successives. Les différents matériaux granulaires pourront être disposés sous forme de couches verticales successives, des moyens étant prévus pour isoler au moins temporairement les différentes couches les unes des autres lors de la mise en place des matériaux dans le moule. Avantageusement, le moule pourra être revêtu d'un matériau anti adhérent. L'invention a également pour objet un tube allumeur, notamment pour munition d'artillerie, réalisé par un tel procédé. Ce tube allumeur pourra notamment comporter un corps tubulaire formé de l'empilement d'au moins deux couches annulaires de matériaux pyrotechniques de natures différentes. Dans ce cas et selon un exemple particulier, au moins une couche pourra être constituée par une composition associant Bore et Nitrate de potassium et une autre couche pourra être30 constituée par un composition associant Aluminium et Oxyde de cuivre (CuO). Plus précisément, le tube allumeur pourra être formé par l'empilement d'une première couche annulaire associant: Bore (5% à 35% en masse), Nitrate de potassium (65% à 95% en masse), Nitrocellulose (0,5% à 5% en masse), et d'une deuxième couche annulaire associant: Aluminium (5% à 35% en masse), Oxyde de cuivre (CuO) (65% à 95% en masse). Ou encore la première couche annulaire pourra avoir pour composition: Bore (19% en masse), Nitrate de potassium (80% en masse), Nitrocellulose (1% en masse), et la deuxième couche annulaire avoir pour composition: Aluminium (20% en masse), Oxyde de cuivre (CuO) (80% en masse).5 Selon une variante, des deux exemple précédents, le tube allumeur pourra comporter une troisième couche annulaire associant: Bore (65% à 95% en masse), Nitrate de potassium (5% à 25% en masse), Nitrocellulose (1% à 10% en masse). Ou encore, la composition de la troisième couche annulaire pourra être: Bore (80% en masse), Nitrate de potassium (14% en masse), Nitrocellulose (6% en masse). Selon un autre mode de réalisation, le tube allumeur selon l'invention pourra comporter un corps tubulaire formé d'au moins deux couches cylindriques concentriques de15 matériaux pyrotechniques de nature différente. A titre d'exemple particulier le tube allumeur pourra comporter une couche interne associant: Bore (5% à 35% en masse), Nitrate de potassium (65% à 95% en masse), Nitrocellulose (0,5% à 5% en masse), et une couche externe20 associant: Bore (15% à 35% en masse), Nitrate de potassium (65% à 85% en masse). A titre également d'exemple, le tube allumeur pourra comporter une couche interne associant: Bore (19% en masse), Nitrate de potassium (80% en masse), Nitrocellulose (1% en25 masse), et une couche externe associant: Bore (25% en masse), Nitrate de potassium (75% en masse). Selon un autre exemple, le tube allumeur comportera une couche interne associant: Bore (5% à 25% en masse), Nitrate de potassium (65% à 85% en masse), collodion (0,5% à 8% en30 masse), et une couche externe associant: Bore (5% à 25% en masse), Nitrate de potassium (65% à 85% en masse), chlorure de polyvinyle (0,5% à 8% en masse). Selon un autre exemple, la couche interne associera: Bore (19% en masse), Nitrate de potassium (76% en masse), collodion (5% en masse), et la couche externe associera: Bore (19% en masse), Nitrate de potassium (76% en masse), chlorure de polyvinyle (5% en masse). Selon un autre mode de réalisation de l'invention, le tube allumeur pourra comporter au moins un fil de composition pyrotechnique s'étendant sur sensiblement toute sa longueur. La composition pyrotechnique du fil pourra associer: Magnésium (45% à 65% en masse), polytétrafluoréthylène (20% à 40% en masse), copolymère de chlorofluoroéthylène (5% à 25% en masse). A titre de variante, la composition pyrotechnique du fil pourra associer: Magnésium (54% en masse), polytétrafluoréthylène (30% en masse), copolymère de10 chlorofluoroéthylène (16% en masse). L'invention a enfin pour objet une charge propulsive notamment pour munition réalisée par un tel procédé. Cette charge propulsive comportera par exemple un corps tubulaire formé d'au moins deux couches annulaires de matériaux pyrotechniques de nature différente, une couche externe en poudre propulsive agglomérée et une couche interne en un matériau d'allumage. L'invention sera mieux comprise à la lecture de la description qui va suivre de différents modes de réalisation, description faite en référence aux dessins annexés et dans lesquels: -la figure 1 est une vue schématique en coupe d'un outillage mis en oeuvre avec le procédé selon l'invention, -la figure 2 représente plusieurs étapes successives du procédé selon l'invention, -les figures 3, 4 et 5 sont des représentations en coupes longitudinales de trois modes de réalisation de tubes allumeurs selon l'invention, -la figure 6 est une vue en coupe d'un premier outillage mis en oeuvre pour réaliser le tube allumeur selon la figure , -la figure 7 est une vue en coupe d'un deuxième outillage mis en oeuvre pour réaliser le tube allumeur selon la figure , -la figure 8 est une vue en coupe d'un troisième outillage permettant l'inclusion d'inserts, - la figure 9a est une vue en coupe d'un quatrième outillage permettant la réalisation d'inserts, -la figure 9b est une vue en perspective d'un tube allumeur réalisé avec l'outillage selon la figure 9a. -la figure 10 est une vue en coupe longitudinale d'une charge propulsive selon l'invention. En se reportant à la figure 1, un outillage 1 nécessaire à la mise en oeuvre du procédé selon l'invention comprend un moule 2, qui délimite ici un volume interne sensiblement cylindrique d'axe 3, et dont la surface cylindrique interne 4 est choisie égale au diamètre souhaité pour l'objet à10 fabriquer. Le moule est obturé au niveau d'une extrémité inférieure par une grille 5, qui est constituée ici par une plaque perforée par des trous 6 régulièrement répartis. Les trous seront choisis d'un diamètre inférieur à la granulométrie d'un matériau granulaire qui est destiné à la fabrication de l'objet. Le moule 2, obturé par la grille 5, est disposé sur un support d'aspiration 7 comportant une cavité 8. Des moyens d'étanchéité (non représentés), tels des joints, sont20 disposés entre le support 7 et le moule 8. La fixation du moule au support est assurée au moyen de brides (non représentées). La cavité 8 interne au support 7 est reliée par une ouverture 9 à une canalisation 10, elle méme raccordée à un moyen d'aspiration 11 (tel une pompe à vide actionnée par un moteur électrique). L'embout de refoulement 12 de la pompe 11 est raccordé à un bassin de récupération 13. Une vanne 14 sera avantageusement disposée sur la canalisation 10 entre la pompe 11 et la cavité 7.30 Moule 2, grille 5 et support 7 seront réalisés dans des matériaux inertes chimiquement vis à vis du matériau granulaire et conservant de bonnes caractéristiques dimensionnelles malgré les contraintes engendrées par l'aspiration. On réalisera par exemple ces éléments en téflon35 (marque déposée pour le polytétra-fluoréthylène), on pourrait également les réaliser en acier ou en polyamide 6-6 (plus connu sous la marque déposée Nylon). Pour faciliter le démoulage, on pourra réaliser le moule (ainsi que le ou les noyaux éventuels) en un matériau antiadhérent (tel que le polytétra-fluoréthylène ou Téflon) ou recouvrir les parois du moule d'un tel matériau antiadhérent. L'état de surface sera également choisi5 suffisamment lisse pour faciliter le démoulage. La figure 2 montre cet outillage lors des différentes étapes de réalisation d'un objet 15, qui est ici un tube allumeur pour munition d'artillerie. Lors d'une première étape A on met en place un matériau granulaire 16 dans le moule 2. Dans l'exemple décrit ici, le moule 2 reçoit (avant mise en place du matériau granulaire) un noyau cylindrique 17 qui est coaxial au moule 2 et réalisé en matériau anti adhérent (ou recouvert d'un tel matériau). Des moyens (non représentés), par exemple des entretoises de maintien, assureront un positionnement du noyau coaxial à la surface cylindrique interne 4 du moule 2. On dispose également dans le moule un premier film cylindrique 18 ayant même diamètre que la surface cylindrique interne 4 du moule et un deuxième film cylindrique 19 ayant même diamètre que le noyau 17. Les films 18 et 19 sont destinés à être solidaires respectivement de la surface cylindrique externe du tube allumeur et de la surface cylindrique interne de son alésage axial. Ils assureront la25 fonction de protection du tube allumeur vis à vis de l'humidité. Le matériau granulaire aura une granulométrie forte, par exemple supérieure ou égale à 0,5 mm. En effet une granulométrie trop faible risque d'empêcher la diffusion d'un30 liant entre les grains du matériau comme cela sera précisé plus loin. Ici le matériau mis en oeuvre est une poudre noire de granulométrie comprise entre 1,4 et 3,2 mm (PN3). Il est déversé par une trémie 20.35 Lorsque le moule est complètement rempli (fin de l'étape A), on verse dans le moule un liant 21 en phase liquide (étape B). Le liant est distribué au moyen d'un récipient doseur 22. Du fait de la granulométrie du matériau 16, le liant 21 diffuse uniformément par gravité entre les grains et mouille tout le matériau granulaire disposé dans le moule ainsi que les inserts constitués par les films de protection 18 et 19. Simultanément à cette distribution du liant, on met en marche les moyens d'aspiration 11 qui ont pour effet, d'une part d'accélérer la diffusion du liant au travers de la grille 5, et d'autre part d'évacuer l'excédent de liant, qui s'écoule au travers des trous 6 et qui est évacué vers le10 bassin de récupération 13. Lorsque le liant utilisé est un liant solide dissous dans un solvant, cette opération d'aspiration favorise également le séchage du liant. Pour l'exemple décrit ici, le liant utilisé pour enrober les grains de poudre noire est une colle nitrocellulosique obtenue en dissolvant 13 g de poudre nitrocellulosique dans centimètres cube d'un solvant approprié (par exemple un mélange de 60% en volume d'acétate d'éthyle, de 15% en volume d'acétone, de 10% en volume d'éthanol et de 15% en volume20 d'acétate de Butyle). Avec un tel procédé on a pu réaliser un tube allumeur de mm de haut et 24 mm de diamètre, comportant un alésage axial de 17mm. L'ensemble de la phase B de diffusion et d'aspiration dure moins de 2 minutes.25 Après l'étape B on procède au démoulage du tube allumeur 15. On pourra éventuellement faire passer le tube allumeur en étuve pour améliorer le séchage. Le procédé selon l'invention a permis au cours de ces trois étapes de réaliser un tube allumeur 15 aux dimensions définitives souhaitées et comportant grâce au noyau 17 un canal d'allumage axial 23 (voir figure 3). Le procédé a permis aussi d'obtenir un tube allumeur portant un film de protection 18,19 sur chaque surface cylindrique. Les films de protection étant rendus solidaires du tube grâce au liant.35 A titre de variante on pourra utiliser d'autres types de liants, qu'ils soit pyrotechniquement actifs ou inertes. On pourra mettre en oeuvre des liants liquides tels que (liste non limitative): des polyuréthannes, des acryliques, des polyesters. Des liants formés d'un composé solide dissous dans un solvant approprié, tels que (liste non limitative): du chlorure de polyvinyle (PVC), de l'acétate de polyvinyle5 (PVA), de la nitrocellulose ou du nitrate de polyvinyle (NPV). Certains liants pourront nécessiter une phase de polymérisation pour se solidifier (par exemple une résine polyuréthanne ou époxy). Dans ce cas on procédera à l'issue10 de l'étape B et avant démoulage à une phase de réticulation par chauffage. Les durées et températures d'une telle phase de chauffage seront choisies par l'Homme du Métier en fonction des caractéristiques du liant utilisé. Le procédé selon l'invention permet également de réaliser d'autres objets que des tubes allumeurs. Il suffit de donner au moule 2 la forme géométrique externe souhaitée pour l'objet. Cette forme pourra ou non présenter une symétrie de révolution. On pourra par exemple avoir un moule dont le volume interne a une section rectangulaire, ou un moule dont20 la section varie axialement entre l'ouverture supérieure et la grille 5. D'un point de vue industriel il est possible de définir un moule comportant plusieurs cavités cylindriques parallèles entre elles et donc de réaliser simultanément plusieurs tubes25 allumeurs. Le procédé selon l'invention permet également de réaliser d'autres types de tubes allumeurs. La figure 4 montre ainsi un tube allumeur 15 présentant lui aussi une forme globalement cylindrique et un canal axial 23. Ce tube allumeur est constitué par l'empilement de plusieurs couches annulaires 15a, 15b et 15c dont les compositions sont différentes. On pourra ainsi réaliser: -la couche 15a avec une composition associant Bore, Nitrate de potassium et de la nitrocellulose comme liant (B/KNO3/NC), cette composition permet de délivrer des produits de réaction gazeux et condensables favorisant un allumage convectif, -la couche 15b avec une composition associant Aluminium et Oxyde de cuivre (Al/CuO), composition qui permet de délivrer des produits de réaction essentiellement condensés ayant une température de réaction supérieure à 3200 K,5 favorisant ainsi un allumage radiatif, -la couche 15c avec une autre composition associant Bore, Nitrate de Potassium et nitrocellulose. Cette composition permet de délivrer des produits de réaction gazeux et condensables, mais elle sera formulée de façon à avoir une10 vitesse de réaction plus grande que celle décrite pour la couche 15a. Un tel allumeur permet de maîtriser la fonction d'allumage en délivrant des produits de réaction spécifiques. Ceci est notamment utile dans le cas de l'allumage des poudres composites qui nécessitent des matériaux d'allumages complexes car elles sont à la fois sensibles à l'allumage convectif et à l'allumage radiatif. A titre d'exemple on pourra associer les compositions suivantes: 1. couche 15a Bore: 5% à 35% en masse (de préférence 19%), Nitrate de potassium: 65% à 95% en masse (de préférence %), Nitrocellulose: 0,5% à 5% en masse (de préférence 1%). 2. couche 15b Aluminium: 5% à 35% en masse (de préférence 20%), Oxyde de cuivre (CuO): 65% à 95% en masse (de préférence %). 3. couche 15c Bore: 65% à 95% en masse (de préférence 80%), Nitrate de potassium: 5% à 25% en masse (de préférence 14%), Nitrocellulose: 1% à 10% en masse (de préférence 6%). Ce tube allumeur peut facilement et à moindre coût être réalisé avec le procédé selon l'invention. Il suffit de prévoir plusieurs trémies 20 différentes, chaque trémie apportant la quantité de matériau nécessaire à la réalisation d'une seule couche annulaire. Le matériau granulaire se trouve ainsi disposé dans le Il moule (étape A) par plusieurs remplissages successifs de façon à réaliser les différentes couches. Le liant est ensuite versé dans le moule au cours d'une seule étape B. Il assure le mouillage de l'ensemble des grains quelle que soit5 leur nature ce qui permettra une solidarisation intime de chacune des couches. On obtient ainsi un tube allumeur complexe mais ayant une tenue mécanique analogue à celle d'un tube allumeur homogène. Il est également possible de réaliser un tube allumeur formé de l'empilement de deux couches: une couche 15a et une couche 15b avec les compositions données précédemment pour ces deux couches (15a: B/KNO3/NC, 15B: AlCuO). La figure 5 montre un autre type de tube allumeur 15 qui présente lui aussi une forme globalement cylindrique et un canal axial 23. Ce tube allumeur est constitué de deux couches cylindriques concentriques 150a et 150b dont les compositions sont différentes. On pourra ainsi réaliser la couche interne 150a avec une composition Bore / Nitrate de Potassium (B/KNO3) formulée de façon à avoir une vitesse de réaction voisine de 15 mm/s. Cette couche permet d'obtenir un temps de transmission de la réaction sur toute la longueur du tube allumeur relativement court. La couche externe 150b sera réalisée avec une composition B/KN03 formulée de façon à avoir une vitesse de25 réaction voisine de 8 mm/s. Cette couche favorise un allumage de la charge propulsive d'une munition au voisinage de ses grains (allumage radial). On pourra par exemple associer: 1.couche interne 150a Bore: 5% à 35% en masse (de préférence 19%), Nitrate de potassium: 65% à 95% en masse (de préférence %), Nitrocellulose: 0,5% à 5% en masse (de préférence 1%). 2. couche externe 150b Bore: 15% à 35% en masse (de préférence 25%), Nitrate de potassium: 65% à 85% en masse (de préférence %). La figure 6 montre un premier outillage permettant de réaliser un tel tube allumeur. Pour simplifier le dessin, l'outillage est ici représenté configuré de façon à réaliser un tube allumeur ne comportant que deux couches cylindriques concentriques.5 De plus, les moyens d'aspiration (11) et le support d'aspiration (7) sur lequel est fixé le moule de façon étanche ne sont pas représentés. Ces moyens sont identiques à ceux décrits en référence aux figures 1 et 2 auxquelles on pourra se reporter.10 Le moule 2 reçoit comme dans le mode de réalisation selon la figure 2 un noyau axial 17. Un écran intercalaire tubulaire 24 est disposé coaxialement au noyau 17 et à la surface cylindrique interne 4 du moule 2. Des moyens de maintien (non représentés), par exemple des entretoises,15 assureront le positionnement du noyau 17 et de l'écran 24 coaxialement à la surface cylindrique 4. L'écran 24 a pour fonction de matérialiser la séparation entre deux couches cylindriques concentriques du tube allumeur. Il sera constitué par exemple par une feuille de20 papier ou de carton mince (de quelques centièmes de mm d'épaisseur). Une première trémie 20a assurera le remplissage de l'espace annulaire compris entre le noyau 17 et l'écran 24 au moyen d'un premier matériau granulaire 16a.25 Une deuxième trémie 20b assurera (de façon simultanée ou non) le remplissage de l'espace annulaire compris entre l'écran 24 et la surface cylindrique 4 du moule au moyen d'un deuxième matériau granulaire 16b. Une fois les deux matériaux mis en place dans le moule, on pourra retirer l'écran 24 avant de procéder au remplissage avec le liant. Le liant enrobera et solidarisera de façon homogène tous les grains des matériaux granulaires et assurera dans le même temps la solidarisation des deux couches annulaires.35 Il est bien entendu possible de réaliser un tube allumeur comportant plus de deux couches cylindriques coaxiales en disposant plusieurs écrans concentriques et en déversant dans chaque espace annulaire aménagé entre deux écrans consécutifs un matériau granulaire différent. A titre de variante on pourra réaliser l'écran 24 en un matériau énergétique ou combustible (nitrofilm) qui restera en place entre les deux couches.5 Il sera alors nécessaires de verser le liant de part et d'autre de l'écran 24 afin d'assurer la solidarisation des grains constituant chaque couche cylindrique du tube allumeur. Le liant assurera également la solidarisation de chaque couche avec l'écran, donc la solidarisation des10 différentes couches entre elles. Cette variante permet d'assurer des propriétés mécaniques plus importantes, notamment améliore la tenue du tube allumeur au choc. La figure 7 montre une partie d'un deuxième outillage permettant de réaliser un tube allumeur selon la figure 5. Là encore on n'a pas représenté les moyens d'aspiration (11) et le support d'aspiration (7) sur lequel est fixé le moule de façon étanche. Ces moyens sont identiques à ceux décrits en référence aux figures 1 et 2 auxquelles on pourra se reporter. L'outillage mis en oeuvre comprend ici deux moules, un premier (non représenté) destiné à réaliser une première couche annulaire 150a du tube allumeur, et un deuxième (représenté figure 7) permettant de réaliser une deuxième couche annulaire 150b autour de cette première couche. L'outillage représenté figure 7 est en fait analogue à celui décrit en référence aux figures 1 et 2. Il en diffère en ce que le noyau 17 est remplacé par une couche cylindrique annulaire 150a d'un premier matériau granulaire aggloméré30 grâce au procédé selon l'invention et dans un autre moule (non représenté) dont la surface cylindrique interne est égale au diamètre externe de cette première couche. Le deuxième matériau granulaire 16b est déversé par la trémie 20b dans le volume annulaire séparant la couche 150a et la surface cylindrique 4 du deuxième moule. Une fois ce volume rempli, on met en place le liant qui assurera à la fois la solidarisation des grains du matériau granulaire et la liaison de la deuxième couche annulaire 150b ainsi réalisée avec la première couche annulaire 150a. On pourra utiliser le même liant pour fabriquer chaque couche annulaire de ce tube allumeur. On pourra également utiliser un liant spécifique à chacune des couches. On, pourra par exemple réaliser une couche externe associant Bore, Nitrate de Potassium et agglomérée avec un liant inerte tel que le chlorure de polyvinyle (PVC). On réalisera une couche interne associant Bore, Nitrate de10 Potassium et agglomérée par un collodion. L'intérêt de cette variante est là encore de pouvoir conférer une vitesse de propagation de l'allumage plus rapide au niveau de la partie centrale du tube, la couche périphérique ayant une vitesse plus faible permettant un allumage de la charge propulsive de15 la munition. On associera par exemple: 1. couche externe Bore: 5% à 25% en masse (de préférence 19%), Nitrate de potassium: 65% à 85% en masse (de préférence 76%), chlorure de polyvinyle (PVC): 0,5% à 8% en masse (de préférence 5%). 2. couche interne Bore: 5% à 25% en masse (de préférence 19%), Nitrate de potassium: 65% à 85% en masse (de préférence 76%), collodion: 0,5% à 8% en masse (de préférence 5%). Il est bien entendu possible de réitérer l'opération avec un ou plusieurs autres moules aux dimensions appropriées pour réaliser un tube allumeur comportant plus de deux couches cylindriques coaxiales. Un autre avantage du procédé selon l'invention est qu'il permet de réaliser des objets de formes diverses et comportant des inserts.35 On a vu précédemment qu'il était ainsi possible au cours de la fabrication de rendre un ou plusieurs films protecteurs solidaires du tube allumeur réalisé (figures 2 et 3), ou encore de noyer un écran 24 entre deux couches de matériaux granulaires. La figure 8 montre un troisième outillage aménagé pour permettre l'incorporation d'autres types d'insertsdans un tube allumeur.5 Le moule 2 est toujours obturé à sa partie inférieure par une grille formée d'une plaque 5 percée de trous 6. Là encore on n'a pas représenté les moyens d'aspiration (11) et le support d'aspiration (7) sur lequel est fixé le moule de façon étanche. Ces moyens sont identiques à ceux décrits en référence aux figures 1 et 2 auxquelles on pourra se reporter. Le moule est également fermé au niveau de sa partie supérieure par un couvercle 25, fixé au moule 2 par des moyens (non représentés), et portant un orifice de15 remplissage 26 destiné à laisser passer le matériau granulaire 16. Des fils en composition pyrotechnique 27 sont tendus entre le couvercle 25 et la plaque 5. Ils sont régulièrement répartis angulairement autour de l'axe de la surface20 cylindrique 4 du moule 2. Ces fils traversent couvercle et plaque par des orifices et ils sont immobilisés en translation par des moyens appropriés, par exemple des vis de blocage 28 vissées dans le couvercle ou la plaque et pinçant chacune un fil.25 Les fils seront par exemple des fils d'une composition associant Magnésium, polytétrafluoréthylène (connu sous la marque déposée Téflon), copolymère de chlorofluoroéthylène (connu sous la marque déposée Viton). On pourra placer 5 fils de 2 mm de diamètre répartis sur une couronne. On pourra réaliser les fils suivant la composition suivante: Magnésium: 45% à 65% en masse (de préférence 54%), polytétrafluoréthylène: 20% à 40% en masse (de préférence 30%), copolymère de chlorofluoroéthylène: 5% à 25% en masse (de préférence 16%). Avec l'outillage réalisé ici, le couvercle 25 maintient également un cordeau d'allumage 29 tel un cordeau déflagrant dont une extrémité est fixée à la grille 5 par des moyens appropriés, par exemple par clipsage sur une pince 30 portée par la grille 5. Le cordeau d'allumage est ainsi coaxial à la surface cylindrique 4 du moule 2 et il s'étend longitudinalement sur toute la hauteur du moule. Pour mettre en oeuvre l'outillage selon la figure 8, on commence par fixer au moule 2 le couvercle 25 et la grille 5 portant les fils 27 et le cordeau 29. Ensuite on met en place10 le matériau granulaire 16 au travers de l'orifice 26. Enfin, lorsque le moule est rempli, on verse un liant qui assurera la solidarisation des différents grains du matériau granulaire ainsi que des inserts 27 et 29. Avant démoulage on démonte les vis de maintien des fils et on raccourcit éventuellement ceux-ci afin qu'ils ne sortent pas du tube allumeur réalisé. Les fils ont pour fonction de relayer l'allumage au sein du matériau. Le tube allumeur ainsi réalisé présente pour avantage de réaliser un allumage multipoints et ce quelle que soit la longueur du tube allumeur. La figure 9a montre un quatrième outillage plus particulièrement adapté à la réalisation d'un tube allumeur (voir figure 9b) portant au niveau d'une partie inférieure une bague de fixation filetée 31, par exemple métallique, et qui permettra de faciliter le montage du tube allumeur sur un culot de munition d'artillerie (non représenté). Le moule 2 porte un couvercle 25 fixé à sa partie supérieure et une grille 5 liée à sa partie inférieure. Des moyens d'étanchéité (non représentés) sont disposés entre le couvercle et le moule. Cet outillage comporte un étui interne cylindrique 32 et un étui externe 33, lui aussi cylindrique et coaxial à l'étui interne. Les deux étuis sont maintenus coaxiaux par des35 moyens (non représentés), par exemple des entretoises solidaires du couvercle 25 du moule et/ou de la grille 5. Les étuis 32 et 33 sont percés de trous 34 radiaux dont le diamètre est inférieur à la granulométrie du matériau granulaire qui doit être mis en oeuvre. L'étui externe 33 a un diamètre interne égal au diamètre externe souhaité pour le tube allumeur et qui est également le diamètre externe de la bague filetée 31. La bague filetée 31 est positionnée dans le moule 2 avant mise en place du matériau granulaire. Elle est en appui sur la grille 5 et présente une collerette circulaire 31a sur laquelle s'applique l'extrémité de l'étui 33. La bague filetée est percée d'un alésage axial 35 qui est égal au diamètre externe de l'étui interne 32. Enfin la bague 31 présente un bourrelet radial interne 36 qui est destinée à permettre la solidarisation de la bague et du matériau du tube allumeur. Le matériau granulaire 16 est mis en place au moyen de la trémie 20 et au travers de l'orifice 26 dans l'espace annulaire séparant les étuis 32 et 33. On verse ensuite un liant dans ce même espace annulaire. La bague 31 occupant le fond de l'espace annulaire, elle obture les trous 6 de la grille 5 qui se trouvent au fond de cet espace. Les moyens d'aspiration ne sont pas représentés ici mais sont raccordés comme pour les figures 1 et 2 à un support sur lequel est positionné le moule d'une façon étanche. Grâce aux perçages 6 de la grille 5, les moyens d'aspiration créent une dépression dans l'espace annulaire séparant la surface externe de l'étui 33 et la surface cylindrique 4 du moule 2. Ils créent également une dépression dans la cavité axiale interne à l'étui 32. Ainsi l'excédent de liant se trouve éliminé au travers des trous radiaux 34 qui traversent chaque étui. A titre de variante il est possible de remplacer l'étui externe 33 par la paroi cylindrique 4 du moule 2. Cette paroi pourra ou non être percée de trous pour évacuer le liant. Si la paroi cylindrique 4 du moule n'est pas percée, l'évacuation du liant se fera uniquement au travers de l'étui interne 32. Si la paroi cylindrique 4 du moule est percée de trous pour évacuer le liant, on entourera le moule d'un manchon permettant d'exercer l'aspiration provoquée par la pompe à vide 11 tout le long de la surface externe du moule. Dans ce cas on pourra remplacer l'étui interne 32 par un noyau plein, l'évacuation du liant ne se faisant alors qu'au travers de la5 paroi cylindrique 4. Il est bien entendu possible de combiner les outillages décrits précédemment de façon à réaliser un tube allumeur comprenant une bague de fixation filetée ainsi que plusieurs couches (annulaires empilées ou cylindriques concentriques)10 de matériaux granulaires de natures différentes. Il est également possible d'insérer des fils longitudinaux ou un cordeau d'allumage dans un tube formé de plusieurs couches. La figure 10 montre un autre type d'objet pouvant être réalisé avec le procédé selon l'invention. Cet objet est un module 37 de charge propulsive pour une munition d'artillerie. Le module comporte d'une façon classique un canal d'allumage axial 38. Il est constitué de deux couches en matériaux granulaires de natures différentes et agglomérés au moyen d'un liant. Une couche interne 39 d'une composition d'allumage par exemple de la poudre noire et une couche externe de charge propulsive par exemple une poudre B ou GB. On pourra avantageusement réaliser la couche interne seule avec un moule aux dimensions appropriées (tel que celui de la figure 2). Puis placer cette couche comme noyau dans un autre moule (tel que celui de la figure 7) pour réaliser le module de charge propulsive complet. On pourra également intégrer un tube allumeur selon l'invention axialement au sein d'une charge propulsive d'un conteneur pour charge propulsive tel que connu de l'art antérieur (poudre en vrac dans un étui cylindrique combustible). Le tube allumeur selon l'invention assure alors un meilleur allumage puisque il permet la suppression de toute barrière (telle que les tubes combustibles connus) entre la composition d'allumage et la poudre propulsive. REVENDICATIONS 1-Procédé de fabrication d'un objet à partir d'au moins un matériau granulaire à granulométrie forte, par exemple supérieure ou égale à 0,5 mm, caractérisé par les étapes suivantes: -on met en place le matériau granulaire (16) dans un moule (2) aux dimensions de l'objet à réaliser et comportant au moins une ouverture d'évacuation (6), ouverture de10 dimensions inférieures à la granulométrie du matériau, -on verse dans le moule un liant (21) en phase liquide, -on fait diffuser le liant entre les grains de matériau et on évacue le trop plein de liant au travers de l'ouverture d'évacuation à l'aide de moyens d'aspiration (11).15 2-Procédé selon la revendication 1 caractérisé en ce que le matériau granulaire comprend au moins un matériau énergétique tel qu'une poudre propulsive, un explosif, de la poudre noire ou une composition pyrotechnique. 3-Procédé selon une des revendications 1 ou 2, caractérisé en ce que le liant est un liant solide dissous dans un solvant. 4-Procédé selon la revendication 3, caractérisé en ce que le liant est choisi parmi les composés suivants: nitrate de polyvinyle, nitrocellulose, caoutchouc, chlorure de polyvinyle ou son copolymère, acétate de polyvinyle ou son copolymère, copolymère de chlorofluoroéthylène. 5-Procédé selon une des revendications 1 ou 2, caractérisé en ce que le liant est un liant liquide polymérisable et en ce qu'on procède après diffusion du solvant à une étape de polymérisation du liant. 6-Procédé selon la revendication 5, caractérisé en ce que le liant est choisi parmi les composés suivants: polybutadiène, polyuréthanne, résine acrylique, résine polyester, résine epoxy. 7-Procédé selon une des revendications 1 à 6 caractérisé en ce que l'on dispose dans le moule au moins un insert destiné à être inclus ou solidaire de l'objet réalisé. 8-Procédé selon la revendication 7, caractérisé en ce qu'au moins un insert est constitué par un film protecteur (18) destiné à enrober l'objet. 9-Procédé selon une des revendications 7 ou 8 et mis en oeuvre avec au moins un matériau énergétique, caractérisé en ce qu'au moins un insert est constitué par un cordeau d'allumage (29) du matériau énergétique. 10-Procédé selon une des revendications 7 à 9, caractérisé en ce qu'au moins un insert est constitué par un autre objet obtenu par le procédé selon l'invention. 11-Procédé selon une des revendications 7 à 10, caractérisé en ce qu'au moins un insert est constitué par un fil (27) traversant l'objet. 12-Procédé selon une des revendications 1 à 11, caractérisé en ce que l'on met en place dans le moule au moins deux matériaux granulaires différents avant de verser le liant. 13- Procédé selon la revendication 12 caractérisé en ce que les différents matériaux granulaires sont disposés sous forme de couches horizontales successives. 14-Procédé selon la revendication 12 caractérisé en ce que les différents matériaux granulaires sont disposés sous forme de couches verticales successives, des moyens étant prévus pour isoler au moins temporairement les différentes25 couches les unes des autres lors de la mise en place des matériaux dans le moule. -Procédé selon une des revendications 1 à 14 caractérisé en ce que le moule est revêtu d'un matériau anti adhérent.30 16-Tube allumeur, notamment pour munition d'artillerie, caractérisé en ce qu'il est réalisé par le procédé selon une des revendications 1 à 15. 17-Tube allumeur selon la revendication 16, caractérisé en ce qu'il comporte un corps tubulaire formé de l'empilement d'au moins deux couches annulaires de matériaux pyrotechniques de natures différentes. 18-Tube allumeur selon la revendication 17, caractérisé en ce que au moins une couche est constituée par une composition associant Bore et Nitrate de potassium et une autre couche est constituée par un composition associant Aluminium et Oxyde de cuivre (CuO). 19- Tube allumeur selon la revendication 18, caractérisé en ce qu'il comprend une première couche associant: Bore: 5% à 35% en masse, Nitrate de potassium: 65% à 95% en masse, Nitrocellulose: 0,5% à 5% en masse, et une deuxième couche associant: Aluminium: 5% à 35% en masse, Oxyde de cuivre (CuO): 65% à 95% en masse. -Tube allumeur selon la revendication 19, caractérisé en ce que la première couche a pour composition: Bore: 19% en masse, Nitrate de potassium: 80% en masse, Nitrocellulose: 1% en masse, et la deuxième couche a pour composition: Aluminium: 20% en masse, Oxyde de cuivre (CuO): 80% en masse. 21-Tube allumeur selon une des revendications 19 ou 20, caractérisé en ce qu'il comprend une troisième couche associant: Bore: 65% à 95% en masse, Nitrate de potassium: 5% à 25% en masse, Nitrocellulose: 1% à 10% en masse. 22-Tube allumeur selon la revendication 21, caractérisé en ce que la composition de la troisième couche est: Bore: 80% en masse, Nitrate de potassium: 14% en masse, Nitrocellulose: 6% en masse. 23-Tube allumeur selon la revendication 16, caractérisé en ce qu'il comporte un corps tubulaire formé d'au moins deux couches cylindriques concentriques de matériaux pyrotechniques de nature différente.35 24-Tube allumeur selon la revendication 23, caractérisé en ce qu'il comprend une couche interne associant: Bore: 5% à 35% en masse, Nitrate de potassium: 65% à 95% en masse, Nitrocellulose: 0,5% à 5% en masse, et une couche externe associant: Bore: 15% à 35% en masse, Nitrate de potassium: 65% à 85% en masse. 25-Tube allumeur selon la revendication 24, caractérisé en ce qu'il comprend une couche interne associant: Bore: 19% en masse, Nitrate de potassium: 80% en masse, Nitrocellulose: 1% en masse, et une couche externe associant: Bore: 25% en masse, Nitrate de potassium: 75% en masse. 26-Tube allumeur selon la revendication 23, caractérisé en ce qu'il comprend une couche interne associant: Bore: 5% à 25% en masse, Nitrate de potassium: 65% à 85% en masse, collodion: 0,5% à 8% en masse, et une couche externe associant: Bore: 5% à 25% en masse, Nitrate de potassium: 65% à 85% en masse, chlorure de polyvinyle: 0,5% à 8% en masse. 27-Tube allumeur selon la revendication 26, caractérisé en ce qu'il comprend une couche interne associant: Bore: 19% en masse, Nitrate de potassium: 76% en masse, collodion: 5% en masse, et une couche externe associant: Bore: 19% en masse, Nitrate de potassium: 76% en masse, chlorure de polyvinyle: 5% en masse. 28-Tube allumeur selon une des revendications 16 à 27, caractérisé en ce qu'il comporte au moins un fil de composition pyrotechnique s'étendant sur sensiblement toute sa longueur.35 29-Tube allumeur selon la revendication 28, caractérisé en ce que la composition pyrotechnique du fil associe: Magnésium: 45% à 65% en masse, polytétrafluoréthylène: 20% à 40% en masse, copolymère de chlorofluoroéthylène: 5% à 25% en masse. -Tube allumeur selon la revendication 29, caractérisé en ce que la composition pyrotechnique du fil associe: Magnésium: 54% en masse, polytétrafluoréthylène: 30% en masse, copolymère de chlorofluoroéthylène: 16% en masse. 31-Charge propulsive notamment pour munition caractérisée en ce qu'elle est réalisée par le procédé selon une des revendications 1 à 15. 0 32-Charge propulsive selon la revendication 31, caractérisé en ce qu'elle comporte un corps tubulaire formé d'au moins deux couches annulaires de matériaux pyrotechniques de nature différente, une couche externe en poudre propulsive agglomérée et une couche interne en un matériau d'allumage.